(57)【要約】      （修正有）【課題】軽量であって優れた保磁力を有する磁性材料の提供。【解決手段】ＡａＭ１ｂＭｎｃＯ４（ここで、Ａは、アルカリ金属を示し、Ｍ１はＦｅ又はＮｉを示し、１．５≦ａ≦２．５、０．５≦ｂ≦１．５、０．５≦ｃ≦１．５である）で表される化合物を含有し、又、ＤｄＭ２ｅＭｎｆＯ４（ここで、Ｄは、アルカリ土類金属を示し、Ｍ２はＦｅ又はＮｉを示し、０．５≦ｄ≦１．５、０．５≦ｅ≦１．５、０．５≦ｆ≦１．５である）で表される化合物を含有する磁性材料。【選択図】なし【特許請求の範囲】
【請求項１】
下記一般式（１）
ＡａＭ１ｂＭｎｃＯ４      （１）
（ここで、Ａは、アルカリ金属を示し、Ｍ１はＦｅ又はＮｉを示し、１．５≦ａ≦２．５、０．５≦ｂ≦１．５、０．５≦ｃ≦１．５である）
で表される化合物を含有する磁性材料。
【請求項２】
下記一般式（２）
ＤｄＭ２ｅＭｎｆＯ４      （２）
（ここで、Ｄは、アルカリ土類金属を示し、Ｍ２はＦｅ又はＮｉを示し、０．５≦ｄ≦１．５、０．５≦ｅ≦１．５、０．５≦ｆ≦１．５である）
で表される化合物を含有する磁性材料。
【発明の詳細な説明】
【技術分野】
【０００１】
本発明は、磁性材料に関する。
【背景技術】
【０００２】
現在、日本の消費電力の半分以上が電動機、すなわち、モーターによる消費であり、その多くは産業機械、空調及び家電製品等によるものである。今後急速に進むことが予想される自動車の電動化（ＨＥＶ、ＥＶ、ＦＣＶ）に伴い、モーター需要の急速な拡大が予想される。中長期的なエネルギー需給戦略において、モーターの省エネ化は最重要課題の一つである。高効率モーターの性能は磁性材料に依存しており，省エネ化にあたっては、高性能な磁性材料の開発が鍵となる。
【０００３】
磁性材料は、電子機器の中で重要な役割を担う電子材料の一つであり、例えば、トランス又は電動機のコア（磁心）、永久磁石、磁気記録媒体及び磁歪振動子等の用途に幅広く用いられている。磁性材料としては、一般的に常磁性体、強磁性体及び反強磁性体が知られており、その性質に応じて磁性材料のもつ特性が大きく異なる。近年、強磁性を有する磁性材料が求められており、種々の材料の開発が進められている（例えば、非特許文献１を参照）。
【先行技術文献】
【非特許文献】
【０００４】
【非特許文献１】G. Herzer et al, Acta Materialia 61 718-734 (2013)
【発明の概要】
【発明が解決しようとする課題】
【０００５】
現在主流となっている磁性材料は，産出国が偏在するレアアース（ネオジム，ジスプロシウム等）が大量に使用されている。これらの材料の入手性及び価格は，産出国の原料の生産動向に強く影響されることから、レアアースの使用量の削減、さらにはレアアースを使用しない磁性材料の開発が急務となっている。特に近年では、低コストでありながら、軽量かつ保磁力の強い磁性材料が強く求められているところ、そのような磁性材料は現在までに開発されていない。
【０００６】
本発明は、上記に鑑みてなされたものであり、軽量であって優れた保磁力（例えば、室温において５．５ｋＡ／ｍ（約７０Ｏｅ）以上の保磁力を発揮できるソフト磁石）を有する磁性材料を提供することを目的とする。
【課題を解決するための手段】
【０００７】
本発明者は、上記目的を達成すべく鋭意研究を重ねた結果、特定の化合物を磁性材料として使用することにより、上記目的を達成できることを見出し、本発明を完成するに至った。
【０００８】
すなわち、本発明は、例えば、以下の項に記載の発明を包含する。
項１．下記一般式（１）
ＡａＭ１ｂＭｎｃＯ４      （１）
（ここで、Ａは、アルカリ金属を示し、Ｍ１はＦｅ又はＮｉを示し、１．５≦ａ≦２．５、０．５≦ｂ≦１．５、０．５≦ｃ≦１．５である）
で表される化合物を含有する磁性材料。
項２．下記一般式（２）
ＤｄＭ２ｅＭｎｆＯ４      （２）
（ここで、Ｄは、アルカリ土類金属を示し、Ｍ２はＦｅ又はＮｉを示し、０．５≦ｄ≦１．５、０．５≦ｅ≦１．５、０．５≦ｆ≦１．５である）
で表される化合物を含有する磁性材料。
【発明の効果】
【０００９】
本発明に係る磁性材料は、軽量であって優れた保磁力を有することができる。
【図面の簡単な説明】
【００１０】
【図１】実施例１で得られた生成物のＸＲＤパターンを示す。
【図２】実施例１で得られた生成物の磁気測定の結果を示し、（ａ）は外部磁場の大きさが1000Oe、（ｂ）は外部磁場の大きさが100Oeで測定した結果である。
【図３】実施例１で得られた生成物の２５℃における磁化曲線を示す。
【図４】比較例１で得られた生成物の磁気測定の結果を示す。
【図５】実施例１で得られた生成物及び公知の磁性材料の密度の逆数とキュリー温度（Ｔｃ）との関係を示す。
【図６】実施例２で得られた生成物の２５℃における磁化曲線を示す。
【図７】実施例１及び実施例２で得られた生成物並びに公知の磁性材料の２９８Ｋにおける保磁力（Ｘ軸）と、飽和磁束密度（Ｙ軸）との関係を示す。
【発明を実施するための形態】
【００１１】
以下、本発明の実施形態について詳細に説明する。
【００１２】
本発明の磁性材料は、下記一般式（１）
ＡａＭ１ｂＭｎｃＯ４      （１）
（ここで、Ａは、アルカリ金属を示し、Ｍ１はＦｅ又はＮｉを示し、１．５≦ａ≦２．５、０．５≦ｂ≦１．５、０．５≦ｃ≦１．５である）
で表される化合物を含有する。以下、本明細書において式（１）で表される化合物を「化合物１」と表記する。
【００１３】
本発明の磁性材料の他の実施形態として、下記一般式（２）
ＤｄＭ２ｅＭｎｆＯ４      （２）
（ここで、Ｄは、アルカリ土類金属を示し、Ｍ２はＦｅ又はＮｉを示し、０．５≦ｄ≦１．５、０．５≦ｅ≦１．５、０．５≦ｆ≦１．５である）
で表される化合物を含有する。以下、本明細書において式（２）で表される化合物を「化合物２」と表記する。
【００１４】
本発明の磁性材料は、化合物１又は化合物２を含むことで、軽量であって優れた保磁力を有することができる。ここでいう保磁力とは、磁化された磁性体が磁化されていない状態に戻るときに必要な反対向きの外部磁場の強さをいう。
【００１５】
一般的に磁性材料が強磁性体である場合、ソフト磁性材料、ハード磁性材料（永久磁石）及びこれらの中間に位置するセミハード材料に分類される。本発明の磁性材料は、その磁化特性及び保磁力から、ソフト磁石として好適である。例えば、本発明の磁性材料は、室温において、例えば、１ｋＡ／ｍ（約１３Ｏｅ）以上、好ましくは５．５ｋＡ／ｍ（約７０Ｏｅ）以上の保磁力を発揮することができる。
【００１６】
化合物１において、Ａはアルカリ金属である限りは、その種類は特に限定されない。ＡはＬｉ、Ｎａ、Ｋ、Ｃｓ及びＲｂからなる群より選ばれる１種であることが好ましい。この場合、磁性材料は、軽量であって優れた保磁力を有し易く、また、化合物１の製造も容易となる。
【００１７】
化合物１において、ａは１．５≦ａ≦２．５であり、１．８≦ａ≦２．３であることが好ましく、１．９≦ａ≦２．１であることがより好ましく、１．９５≦ａ≦２．０５であることが特に好ましい。
【００１８】
化合物１において、ｂは０．５≦ｂ≦１．５であり、０．８≦ｂ≦１．３であることが好ましく、０．９≦ｂ≦１．１であることがより好ましく、０．９５≦ｂ≦１．０５であることが特に好ましい。
【００１９】
化合物１において、ｃは０．５≦ｃ≦１．５であり、０．８≦ｃ≦１．３であることが好ましく、０．９≦ｃ≦１．１であることがより好ましく、０．９５≦ｃ≦１．０５であることが特に好ましい。
【００２０】
化合物１は、ＫａＦｅｂＭｎｃＯ４であることが好ましい。この場合、室温（例えば２５℃）においても強い磁性を有し易く、また、低い外部磁場の環境においても、高い磁化を示すので、いわゆる自発磁化を有することも可能となる。
【００２１】
化合物１において、主相である結晶構造の存在量は特に限定的ではない。例えば、主相である結晶構造の存在量は、化合物１を基準として８０モル％以上が好ましく、９０モル％以上がより好ましい。化合物１は、単相の結晶構造からなる材料として形成され得る。ただし、本発明の効果を損なわない限り、化合物１は、複数の結晶構造を有する材料して形成されていてもよい。なお、化合物１の結晶構造は、Ｘ線回折測定により確認することができる。
【００２２】
化合物２において、Ｄはアルカリ土類金属である限りは、その種類は特に限定されない。ＤはＭｇ、Ｃａ、Ｂａ及びＳｒからなる群より選ばれる１種であることが好ましい。この場合、磁性材料は、軽量であって優れた保磁力を有し易く、また、化合物２の製造も容易となる。
【００２３】
化合物２において、ｄは０．５≦ｄ≦１．５であり、０．８≦ｄ≦１．３であることが好ましく、０．９≦ｄ≦１．１であることがより好ましく、０．９５≦ｄ≦１．０５であることが特に好ましい。
【００２４】
化合物２において、ｅは０．５≦ｅ≦１．５であり、０．８≦ｅ≦１．３であることが好ましく、０．９≦ｅ≦１．１であることがより好ましく、０．９５≦ｅ≦１．０５であることが特に好ましい。
【００２５】
化合物２において、ｆは０．５≦ｆ≦１．５であり、０．８≦ｆ≦１．３であることが好ましく、０．９≦ｆ≦１．１であることがより好ましく、０．９５≦ｆ≦１．０５であることが特に好ましい。
【００２６】
化合物２は、ＭｇａＦｅｂＭｎｃＯ４であることが好ましい。この場合、室温（例えば２５℃）においても強い磁性を有し易く、また、低い外部磁場の環境においても、高い磁化を示すので、いわゆる自発磁化を有することも可能となる。
【００２７】
化合物２において、主相である結晶構造の存在量は特に限定的ではない。例えば、主相である結晶構造の存在量は、化合物２を基準として８０モル％以上が好ましく、９０モル％以上がより好ましい。化合物２は、単相の結晶構造からなる材料として形成され得る。ただし、本発明の効果を損なわない限り、化合物２は、複数の結晶構造を有する材料して形成されていてもよい。なお、化合物２の結晶構造は、Ｘ線回折測定により確認することができる。
【００２８】
化合物１及び化合物２（以下、「化合物１，２」と表記することがある）は、例えば、粒子状の粉末の形態となり得る。化合物１，２が粒子状である場合、その平均粒子径は、特に限定されない。化合物１，２の平均粒子径は、電子顕微鏡（ＳＥＭ）観察により測定する。ここでいう平均粒子径とは、例えば、電子顕微鏡による直接観察によって測定された一次粒子の円相当径の算術平均値をいう。
【００２９】
化合物１及び化合物２を製造する方法は特に限定されず、公知の製造方法を広く適用することができる。
【００３０】
例えば、所定の原料を加熱する加熱工程を備える製造方法によって、化合物１又は化合物２を製造できる。化合物１を製造する場合、前記原料は、Ａを含有する原料と、Ｍ１を含有する原料と、Ｍｎを含有する原料とを含む。化合物２を製造する場合、前記原料は、Ｄを含有する原料と、Ｍ２を含有する原料と、Ｍｎを含有する原料とを含む。
【００３１】
化合物１を製造する場合、前記原料は、Ａを含有する原料、Ｍ１を含有する原料及びＭｎを含有する原料を各１種類ずつ含む３種類の混合物であってもよい。あるいは、Ａを含有する原料、Ｍ１を含有する原料及びＭｎを含有する原料はいずれも、１種又は２種以上とすることもできる。さらに、原料は、Ａ、上記Ｍ１及びＭｎの内の２種類又はそれ以上の元素を同時に含む化合物を原料の一部として用いることができる。この場合は、原料は、３種類未満の混合物となる。
【００３２】
化合物２を製造する場合、前記原料は、Ｄを含有する原料、Ｍ２を含有する原料及びＭｎを含有する原料を各１種類ずつ含む３種類の混合物であってもよい。あるいは、Ｄを含有する原料、Ｍ２を含有する原料及びＭｎを含有する原料はいずれも、１種又は２種以上とすることもできる。さらに、原料は、Ｄ、上記Ｍ２及びＭｎの内の２種類又はそれ以上の元素を同時に含む化合物を原料の一部として用いることができる。この場合は、原料は、３種類未満の混合物となる。
【００３３】
Ａを含有する原料は、例えば、Ａ単体（つまり、金属Ａ）であってもよいし、あるいは、Ａを含む化合物であってもよい。Ａを含む化合物としては、例えば、ＫＯＨ、ＫＣｌ、ＫＮＯ３、ＣＨ３ＣＯＯＫ、Ｋ２ＣＯ３、Ｋ２Ｃ２Ｏ４、Ｌｉ２ＣＯ３、Ｎａ２ＣＯ３、Ｒｂ２ＣＯ３、Ｃｓ２ＣＯ３等が挙げられる。Ａ元素を含む化合物は、水和物であってもよい。
【００３４】
Ｄを含有する原料は、例えば、Ｄ単体（つまり、金属Ｄ）であってもよいし、あるいは、Ｄを含む化合物であってもよい。Ｄを含む化合物としては、例えば、酸化マグネシウム（ＭｇＯ）、水酸化マグネシウム（Ｍｇ（ＯＨ）２）、塩化マグネシウム（ＭｇＣｌ２）、炭酸マグネシウム（ＭｇＣＯ３）、硝酸マグネシウム（Ｍｇ（ＮＯ３）２）、シュウ酸マグネシウム（ＭｇＣ２Ｏ４）、酢酸マグネシウム（Ｍｇ（ＣＨ３ＣＯＯ）２）、炭酸バリウム（ＢａＣＯ３）、水酸化バリウム（Ｂａ（ＯＨ）２）、過酸化バリウム（ＢａＯ２）、塩化バリウム（ＢａＣｌ２）、シュウ酸バリウム（ＢａＣ２Ｏ４）、炭酸カルシウム（ＣａＣＯ３）、シュウ酸カルシウム（ＣａＣ２Ｏ４）、シュウ酸ストロンチウム（ＳｒＣ２Ｏ４）、炭酸ストロンチウム（ＳｒＣＯ３）、水酸化ストロンチウム（Ｓｒ（ＯＨ）２）、塩化ストロンチウム（Ｓｒ（Ｃｌ）２）、酸化ストロンチウム（ＳｒＯ）、シュウ酸ストロンチウム（ＳｒＣ２Ｏ４）等が例示される。
【００３５】
Ｍ１を含有する原料は、Ｍ１単体（つまり、金属Ｍ１）であってもよいし、あるいは、Ｍ１を含む化合物であってもよい。Ｍ１を含む化合物としては、金属Ｍ１の酸化物、水酸化物、塩化物、炭酸塩、硝酸塩、シュウ酸塩等が例示される。金属Ｍ１を含む化合物は、水和物であってもよい。
【００３６】
Ｍ１を含む化合物のさらなる具体例として、ＦｅＣ２Ｏ４・２Ｈ２Ｏ、ＦｅＯ、ＮｉＣ２Ｏ４・２Ｈ２Ｏ、ＮｉＯ、Ｎｉ（ＯＨ）２等が挙げられる。
【００３７】
Ｍ２を含有する原料は、上述のＭ１を含有する原料と同様の原料を採用することができる。
【００３８】
Ｍｎを含有する原料は、例えば、Ｍｎ単体であってもよいし、あるいは、Ｍｎを含む化合物であってもよい。Ｍｎを含む化合物としては、酸化マンガン（ＭｎＯ２）、水酸化マンガン（Ｍｎ（ＯＨ）２）、塩化マンガン（ＭｎＣｌ２）、炭酸マンガン（ＭｇＣＯ３）、酢酸マンガン（Ｍｎ（ＣＨ３ＣＯＯ）２）等が例示される。
【００３９】
Ａを含有する原料、Ｄを含有する原料、Ｍ１を含有する原料、Ｍ２を含有する原料及びＭｎを含有する原料はいずれも水和物であってもよい。
【００４０】
なお、原料はいずれも市販品を使用してもよく、あるいは、別途合成して使用することもできる。
【００４１】
原料は、Ａを含有する原料又はＤを含有する原料と、Ｍ１を含有する原料又はＭ２を含有する原料と、Ｍｎを含有する原料とを所定の配合割合で混合することで調製することができる。混合方法は、特に制限されず、例えば、各原料を均一に混合できる方法を採用することができる。具体的には、乳鉢混合、メカニカルミリング処理、共沈法、各原料を溶媒中に分散させた後に混合する方法、各原料を溶媒中で一度に分散させて混合する方法等を採用することができる。これらのなかでも、乳鉢混合を採用するとより簡便な方法で化合物１又は化合物２を得ることができる。より均一な混ざり合った原料混合物を得る場合は、共沈法を採用することができる。
【００４２】
Ａを含有する原料又はＤを含有する原料と、Ｍ１を含有する原料又はＭ２を含有する原料と、Ｍｎを含有する原料との混合割合については、特に限定的ではない。例えば、最終生成物である所望の組成を有する化合物が得られるように、各原料を配合することが好ましい。具体的には、各原料に含まれる各元素の比率が、目的とする化合物１又は化合物２中の各元素の比率と同一となるように各原料の配合割合を調整することが好ましい。
【００４３】
上記加熱工程は、例えば、アルゴン、窒素等の不活性ガス雰囲気等で行うことができる。あるいは、上記加熱工程は、真空等の減圧下で行ってもよい。
【００４４】
加熱工程における加熱温度（焼成温度ともいう）は５００〜１５００℃であることが好ましい。この場合、加熱工程の操作をより容易に行うことができるとともに、得られる化合物がスピネル型構造を形成しやすい。
【００４５】
加熱工程における加熱時間は特に限定的ではなく、例えば、１０分〜４８時間が好ましく、３０分〜２４時間がより好ましい。
【００４６】
所定時間加熱を行った後、冷却することで目的の化合物が得られる。冷却速度は特に限定されない。また、一度冷却してから再度、前記加熱温度にて加熱処理を行って焼成を行ってもよい。
【００４７】
なお、上記製造方法の他に、例えば、共沈法、ゾルゲル法、水熱合成法などの方法によって、化合物１又は化合物２を製造することができる。
【００４８】
本発明の磁性材料は、前記製造方法で製造した化合物１及び／又は化合物２と、その他、必要に応じて添加される材料とを、適宜の方法で混合することで調製できる。
【００４９】
磁性材料は、化合物１又は化合物２を１種または２種以上含むことができる。磁性材料は、１種以上の化合物１と、１種以上の化合物２とを両方含むこともできる。また、本発明の効果が阻害されない程度であれば、磁性材料は、化合物１，２以外の材料を含むこともできる。磁性材料は、化合物１，２以外の材料を含む場合、磁性材料は、化合物１又は化合物２を磁性材料の全質量に対し５０質量％以上含むことができ、８０質量％以上含むことが好ましく、９０質量％以上含むことがより好ましく、９９質量％以上含むことが特に好ましい。
【００５０】
磁性材料は、化合物１のみからなるものであってもよいし、磁性材料は、化合物２のみからなるものであってもよい。あるいは、磁性材料は、化合物１及び化合物２のみからなる場合もある。
【００５１】
本発明の磁性材料は、軽量であって優れた保磁力を有することができる。そのため、本発明の磁性材料は、電子機器等、各種用途に好適に利用することができる。特に、本発明の磁性材料は、ソフト磁性材料として好適に使用できることから、例えば、変圧器及び磁気ヘッド等に応用できる。その他、本発明の磁性材料は、癌の治療用の磁性材料に好適に使用でき、この用途の場合、ナノ粒子化された磁性材料が特に好適である。
【実施例】
【００５２】
以下、実施例により本発明をより具体的に説明するが、本発明はこれら実施例の態様に限定されるものではない。
【００５３】
（実施例１）
ＭｇＯ（和光化学、０．０５μｍ、９９．９％（３Ｎ））、ＦｅＣ２Ｏ４・２Ｈ２Ｏ（純正化学、９９．９％（３Ｎ））、ＭｎＯ２（レアメタリック、９９．９９％（４Ｎ））を準備し、ＭｇＯ、ＦｅＣ２Ｏ４・２Ｈ２Ｏ及びＭｎＯ２をマグネシウム、鉄及びマンガン比が１：１：１となるように秤量した。次いで、これらを、めのう乳鉢で約３０分混合して原料を得た。その後、原料をジルコニアボール（１５ｍｍΦ×１０個）と共にクロム鋼製容器に入れ、アセトンを加えて遊星ボールミル（Ｆｒｉｔｓｃｈ；Ｐ−６）にて、４００ｒｐｍで６時間粉砕混合した。その後、減圧下でアセトンを留去したのち、回収した粉末を４０ＭＰａでペレット成型し、Ａｒ気流下にて、８００℃の焼成温度にて１時間焼成した。このとき昇温速度を４００℃／ｈとした。冷却速度は３００℃まで１００℃／ｈとし、以降は自然冷却により室温まで放冷した。焼成後に得られた生成物をＡｒ雰囲気に保ったグローブボックス内に持ち込み、空気との接触がない環境で保管した。
【００５４】
（実施例２）
Ｋ２ＣＯ３（（株）レアメタリック製、９９．９％（３Ｎ））、ＦｅＣ２Ｏ４・２Ｈ２Ｏ（純正化学、９９．９％（３Ｎ））、ＭｎＯ２（レアメタリック、９９．９９％（４Ｎ））を準備し、Ｋ２ＣＯ３、ＦｅＣ２Ｏ４・２Ｈ２Ｏ及びＭｎＯ２をカリウム、鉄及びマンガン比が２：１：１となるように秤量した。次いで、これらを、めのう乳鉢で約３０分混合して原料を得た。その後、原料をジルコニアボール（１５ｍｍΦ×１０個）と共にクロム鋼製容器に入れ、アセトンを加えて遊星ボールミル（Ｆｒｉｔｓｃｈ；Ｐ−６）にて、４００ｒｐｍで６時間粉砕混合した。その後、減圧下でアセトンを留去したのち、回収した粉末を４０ＭＰａでペレット成型し、Ａｒ気流下にて、８００℃の焼成温度にて１時間焼成した。このとき昇温速度を４００℃／ｈとした。冷却速度は３００℃まで１００℃／ｈとし、以降は自然冷却により室温まで放冷した。焼成後に得られた生成物をＡｒ雰囲気に保ったグローブボックス内に持ち込み、空気との接触がない環境で保管した。
【００５５】
（比較例１）
ＭｇＯ（和光化学、０．０５μｍ、９９．９％（３Ｎ））、ＣｏＣ２Ｏ４（高純度化学、９９％（２Ｎ））、ＭｎＯ２（レアメタリック、９９．９９％（４Ｎ））を準備し、ＭｇＯ、ＣｏＣ２Ｏ４及びＭｎＯ２をマグネシウム、コバルト及びマンガン比が１：１：１となるように秤量した。次いで、これらを、めのう乳鉢で約３０分混合して原料を得た。その後、原料をジルコニアボール（１５ｍｍΦ×１０個）と共にクロム鋼製容器に入れ、アセトンを加えて遊星ボールミル（Ｆｒｉｔｓｃｈ；Ｐ−６）にて、４００ｒｐｍで６時間粉砕混合した。その後、減圧下でアセトンを留去したのち、回収した粉末を４０ＭＰａでペレット成型し、Ａｒ気流下にて、８００℃の焼成温度にて３時間焼成した。このとき昇温速度を４００℃／ｈとした。冷却速度は３００℃まで１００℃／ｈとし、以降は自然冷却により室温まで放冷した。焼成後に得られた生成物をＡｒ雰囲気に保ったグローブボックス内に持ち込み、空気との接触がない環境で保管した。
＜評価方法＞
［粉末Ｘ線回折（ＸＲＤ）測定］
Ｘ線回折装置（（株）リガク製  ＲＩＮＴ−ＵｌｔｉｍａＩＩＩ／Ｇ）を用いて合成した試料の測定を行った。Ｘ線源にはＣｕＫα線を用い、印加電圧４０ｋＶ、電流値４０ｍＡとした。測定は０．０２°／ｓｅｃの走査速度で１０°〜８０°の角度範囲で行った。
【００５６】
［ＩＣＰ−ＡＥＳ測定］
ＩＣＰ−ＡＥＳ測定は、誘導結合プラズマ発光分光分析装置（サーモフィッシャーサイエンティフィック社の「ｉＣＡＰ６５００」）を使用して行った。
【００５７】
［磁気測定］
磁化測定は、zero-field cooling (ZFC)およびfield-cooled (FC)条件下で測定した。測定に用いた装置は、SQUID磁束計（Quantum Design社製MPMS(Magnetic Properties Measurement System )装置）であり、約20mgの粉末状試料を使用して磁化を測定した。外部磁場の大きさは、10Oe、100Oeもしくは1000Oeに固定した。温度は、ZFCで冷却後、外部磁場10Oe、100Oeもしくは1000Oeを印加し、磁化の温度依存性を測定した。測定温度範囲は5Kから300Kとした。常温まで測定後、そのまま外部磁場をかけながら、5K近傍まで冷却後（FC）、常温まで測定した。その後ZFCで冷却後、磁場に対する磁化曲線を±10.0kOeの範囲で測定し、磁場に対するヒステリシスが存在するかどうかを観察した。
【００５８】
図１は、実施例１で得られた生成物のＸＲＤパターンである。格子定数がａ＝8.4082(2)A、単位格子体積（Ｖ）が594.4(0)A３であった。なお、信頼度因子は、Ｒｗｐ＝３．９２％、Ｒｐ＝３．０９％、χ２＝１．３１であった。また、実施例１で得られた生成物は、ρ＝4.4606 gcm-3であり、結晶構造は、スピネル（立方晶）であった。
【００５９】
また、ＩＣＰ−ＡＥＳ測定の結果、実施例１で得られた生成物はＭｇ０．９６２Ｆｅ１．０４Ｍｎ０．９８Ｏ４であることがわかった。以下、実施例１で得られた生成物を「ＭｇＦｅＭｎＯ４」と表記する。
【００６０】
図２は、実施例１で得られたＭｇＦｅＭｎＯ４の磁気測定の結果を示しており、（ａ）は、外部磁場の大きさが1000Oe、（ｂ）は外部磁場の大きさが100Oeで測定した結果を示している。
【００６１】
また、図３は、実施例１で得られたＭｇＦｅＭｎＯ４の（２９８Ｋ）における磁化曲線を示している。
【００６２】
図２及び図３から、実施例１で得られたＭｇＦｅＭｎＯ４は、低い外部磁場の環境においても、強い磁化を示し、自発磁化を有することがわかった。特に図３における磁化曲線にはヒステリシスが見られたことから、ＭｇＦｅＭｎＯ４強磁性体に特徴付けられる挙動が見られることがわかる。但し、保磁力が小さく、かつ、室温（２９８Ｋ）で角形比が０．５以下（表２参照）であるためソフト磁性材料であることが判った。
【００６３】
図４は、比較例１で得られた生成物の磁気測定の結果を示しており、外部磁場の大きさが1000Oeで測定した結果である。なお、図示等はしていないが、比較例１の生成物は、ＭｇＣｏＭｎＯ４であった。
【００６４】
比較例１で得られたＭｇＣｏＭｎＯ４は、低温では磁性を有するが、室温領域（例えば２９８Ｋ）では、自発磁化を有していなかった。すなわち、保磁力は０．０ｋＡ／ｍであった。
【００６５】
表１は、実施例１で得られたＭｇＦｅＭｎＯ４及び比較例１で得られた生成物ＭｇＣｏＭｎＯ４の５Ｋでの磁気測定の結果に基づいた磁気特性の比較を示している。
【００６６】
【表１】
2019014616.tif 000002
【００６７】
表１より、ＭｇＦｅＭｎＯ４は、ＭｇＣｏＭｎＯ４に比べて、優れた保磁力を有していることがわかる。
【００６８】
表２は、実施例１で得られたＭｇＦｅＭｎＯ４の５Ｋ及び２９８Ｋそれぞれの温度での磁気測定の結果を示している。
【００６９】
【表２】
2019014616.tif 000003
【００７０】
表２から、実施例１で得られたＭｇＦｅＭｎＯ４の５Ｋ及び２９８Ｋのいずれにおいても優れた磁気特性を有していることがわかる。
【００７１】
図５は、実施例１で得られたＭｇＦｅＭｎＯ４及びその他各種公知の磁性材料の密度の逆数とキュリー温度（Ｔｃ）との関係を示している。なお、ＭｇＦｅＭｎＯ４のキュリー温度は、温度−磁化曲線より外挿して見積もった値である。
【００７２】
図５から、実施例１で得られたＭｇＦｅＭｎＯ４は、従来磁性材料より軽量ある。また、磁性が消失する温度（キュリー温度）が比較的高く、比較的高い耐久性を有することがわかる。
【００７３】
図６は、実施例２で得られた生成物の２５℃における磁化曲線を示している。なお、実施例２で得られた生成物は、ＸＲＤ測定からＫ２ＦｅＭｎＯ４であり、結晶構造は、ＮａｘＣｏＯ２に類似する層状構造であった。
【００７４】
図６より、実施例２で得られたＫ２ＦｅＭｎＯ４の磁化曲線にはヒステリシスが見られたことから、２９８Ｋにおいて強磁性体に特徴付けられる挙動が見られることがわかる。但し、保磁力が小さく、かつ、室温（２９８Ｋ）において角形比が０．５以下（表３参照）であるためソフト磁性材料であることが判った。
【００７５】
図７は、実施例１で得られたＭｇＦｅＭｎＯ４及び実施例２で得られたＫ２ＦｅＭｎＯ４、ならびにその他各種公知の磁性材料の２９８Ｋにおける保磁力Ｈ（Ｘ軸）と、飽和磁束密度Ｍｓ（Ｙ軸）との関係を示している。実施例１で得られたＭｇＦｅＭｎＯ４及び実施例２で得られたＫ２ＦｅＭｎＯ４は、従来公知のソフト磁性材料（ソフト磁石）の性能と比較して優れた保磁力を発揮できることがわかる。
【００７６】
【表３】
2019014616.tif 000004
【００７７】
表３は、実施例１で得られたＭｇＦｅＭｎＯ４及び実施例２で得られたＫ２ＦｅＭｎＯ４の２９８Ｋにおける磁気測定の結果を示している。
【産業上の利用可能性】
【００７８】
本発明の磁性材料は、電子機器等、各種用途に好適に利用することができ、特に、ソフト磁性材料としての性能を有することから、例えば、変圧器及び磁気ヘッド等に応用できる他、癌の治療用磁性材料としても好適に使用できる。
【図１】
2019014616.tif 000005
【図２】
2019014616.tif 000006
【図３】
2019014616.tif 000007
【図４】
2019014616.tif 000008
【図５】
2019014616.tif 000009
【図６】
2019014616.tif 000010
【図７】
2019014616.tif 000011